FR 3026110 A1 20160325 FR 1459003 A 20140924 Procédé de récupération du platine présent dans un assemblage membrane-électrode. Domaine technique de l'invention L'invention est relative à un procédé de récupération du platine présent dans un assemblage membrane-électrode. État de la technique Une pile à combustible comprend un assemblage membrane-électrode, classiquement formé d'une membrane échangeuse de protons, chaque face de la membrane étant recouverte d'une électrode. Les électrodes sont formées d'une couche de diffusion de gaz et d'une couche catalytique, aussi appelée couche de catalyseur. Le platine, présentant d'excellentes propriétés catalytiques, est couramment utilisé comme catalyseur. Le platine représente 25% du coût du dispositif électrochimique. Compte tenu de la demande croissante en platine, des ressources naturelles disponibles et de son coût élevé, le recyclage du platine est devenu un axe de recherche stratégique pour de nombreux industriels. Le recyclage et la valorisation du platine permettraient, en effet, d'abaisser les coûts de production de ces piles à combustible et, en particulier, de les rendre compétitives par rapport à d'autres technologies (pétrole, batterie, etc). Une des techniques, actuellement utilisée, pour récupérer les métaux du groupe du platine (MGP, ou PGM en anglais pour « platinum group metals ») est la pyrométallurgie. Elle est déjà utilisée pour le recyclage et la valorisation des déchets issus de l'industrie électronique ou des pots catalytiques (US 7,815,706). Après broyage, les composants sont chauffés à des températures de l'ordre de 1100°C à 1700°C, éventuellement en présence d'un fondant tel que CaO. Les métaux précieux peuvent ensuite être séparés et récupérés par hydrométallurgie par exemple. Cette opération consiste à traiter le produit issu de l'étape de pyrométallurgie par des solutions agressives, comme l'eau régale, ce qui permet de dissoudre les métaux précieux et de les isoler lors d'une étape ultérieure. Cependant, de tels procédés ne sont pas adaptés aux piles à combustible car ils ne permettent pas de valoriser les composants autre que le catalyseur. De plus, la carbonisation des membranes perfluorosulfonées des piles à combustible conduit, non seulement, à un dégagement de CO2 mais en plus à la formation de gaz toxiques tels que HF et S02. Dans le domaine des piles à combustible, différents procédés ont déjà été mis en oeuvre pour valoriser, recycler le platine présent dans d'anciennes piles à combustible. Le document US 2008/0064771 décrit le recyclage d'une pile à combustible à l'aide d'un fluide supercritique. Le fluide supercritique permet de dissoudre les composants fluorés. Les métaux précieux peuvent ensuite être séparés par lavage, filtration, séparation ou encore par pyrolyse. La solution contenant les composés fluorés dissous est ensuite traitée pour récupérer et/ou purifier lesdits composés. Cependant, ce type de procédé requiert des températures et pressions élevées, ce qui est difficilement envisageable à grande échelle. Comme décrit dans le document US 7,635,534, l'assemblage membrane-électrode peut également être refroidi jusqu'à des températures de l'ordre de - 75°C puis pulvérisé afin de former une poudre. La poudre est ensuite traitée avec une solution acide concentrée, telle que HCl/H202, ou de l'eau régale, pour dissoudre les métaux nobles. Les métaux nobles sont ensuite récupérés par électrodéposition et/ou tout autre technique de réduction. Ce procédé ne permet pas de valoriser tous les composants de l'assemblage membrane-électrode. Les documents US 5,133,843 et US 2006/0147791 décrivent le traitement d'un assemblage membrane-électrode par des solutions acides concentrées comme HCI ou l'eau régale. Ce traitement permet de dissoudre les particules métalliques. Les sels de platine peuvent ensuite être récupérés sous forme de précipité ou par électrodéposition. La membrane peut ensuite être nettoyée avec une solution de soude à 50°C puis rincée à l'eau avant d'être réutilisée. Le catalyseur peut également être séparé des autres éléments par un champ magnétique (US 2008/0050623). Néanmoins, comme le platine est un matériau non-magnétique, ce procédé est uniquement applicable aux catalyseurs contenant, en plus du platine, des éléments sensibles aux champs magnétiques comme le cobalt. Les documents US 2006/0237034, US 7,225,798 et US 5,718,894 décrivent l'immersion d'assemblage membrane-électrode une solution contenant de l'alcool pour dissocier la membrane des électrodes. Dans le document US 5,718, 894, la membrane est ensuite nettoyée à l'eau puis au peroxyde d'hydrogène en vue d'être valorisée. Dans le procédé du document US 7,255,798, la solution obtenue est ensuite chauffée, puis filtrée et finalement centrifugée de manière à séparer les 25 éléments catalytiques et les éléments formant la membrane. Ces éléments peuvent être ensuite purifiés et réutilisés. Les vitesses de centrifugation nécessaires à la bonne séparation des éléments, de l'ordre de 10000tr/min, rendent ce procédé inadapté à grande échelle. 30 Objet de l'invention L'invention a pour but de remédier aux inconvénients de l'art antérieur et, en particulier, de proposer un procédé permettant de récupérer le platine des assemblages membrane-électrodes, le procédé présentant un plus fort rendement de récupération du platine, et permettant la valorisation de différents éléments des assemblages membrane-électrode. Cet objet est atteint par un procédé de récupération du platine présent dans un 10 assemblage-membrane-électrode, l'assemblage membrane-électrode étant formé d'une membrane électrolyte polymère munie d'une première face et d'une seconde face, la première face étant recouverte d'une première électrode formée d'une première couche de catalyseur et d'une première couche de diffusion de gaz, 15 la seconde face étant recouverte d'une seconde électrode formée d'une seconde couche de catalyseur et d'une seconde couche de diffusion de gaz, chaque couche de catalyseur étant interposée entre la membrane et la couche de diffusion de gaz correspondante, le catalyseur, d'au moins une des couches de catalyseur, étant à base de 20 platine, ledit procédé comprenant les étapes successives suivantes : - séparer la membrane électrolyte polymère de la première électrode et de la seconde électrode de manière à rendre accessible les couches de catalyseur, 25 - soumettre au moins les couches de catalyseur à une lixiviation de manière à dissoudre au moins une partie du platine, la lixiviation étant réalisée avec une solution acide ayant une concentration en acide inférieure ou égale à lmol/L. 30 Description sommaire des dessins D'autres avantages et caractéristiques ressortiront plus clairement de la description qui va suivre de modes particuliers de réalisation de l'invention donnés à titre d'exemples non limitatifs et représentés aux dessins annexés, dans lesquels : - la figure 1 représente, sous forme d'un schéma-bloc, des modes de réalisation de l'invention, - la figure 2 représente sur un graphique, le rendement de lixiviation en fonction du pH, - la figure 3 représente sur un graphique le rendement de lixiviation du platine, en fonction de la masse de platine par mole d'acide, - la figure 4 représente un spectre, obtenu par diffraction des rayons X, sur un précipité obtenu après lixiviation, - la figure 5 représente un spectre, obtenu par diffraction des rayons X, sur un précipité calciné. Description d'un mode de réalisation préférentiel de l'invention Les piles à combustible à membrane échangeuse de protons (PEMFC pour « proton exchange membrane fuel cells ») comportent des assemblages membrane-électrode (AME). Chaque AME est disposée entre deux plaques bipolaires qui jouent le rôle de collecteurs de courant et permettent de distribuer les gaz dans le coeur de la pile. Pour pouvoir recycler le coeur de pile d'une PEMFC, les assemblages membrane-électrode sont, tout d'abord, séparés des plaques bipolaires par une 30 opération manuelle ou mécanique. Les plaques bipolaires peuvent être indépendamment valorisées. Chaque assemblage membrane-électrode (AME) est ainsi rendu accessible pour pouvoir procéder à la récupération du platine. Chaque AME est, plus particulièrement, formé d'une membrane électrolyte 5 polymère munie d'une première face et d'une seconde face. La première face est recouverte d'une première électrode formée d'une première couche de catalyseur et d'une première couche de diffusion de gaz. La seconde face est recouverte d'une seconde électrode formée d'une seconde couche de catalyseur et d'une seconde couche de diffusion de gaz. 10 La couche de diffusion de gaz peut également être appelée couche de diffusion. Les couches de diffusion jouent le rôle d'élément de liaison entre les plaques bipolaires et les couches catalytiques. Elles permettent de distribuer les combustibles et comburants au coeur de la pile. Elles doivent être à la fois poreuses pour permettre l'écoulement des fluides, et conductrices pour 15 transférer les électrons. Elles sont généralement en tissus en fibres de carbone. Chaque couche de catalyseur est interposée entre la membrane et la couche de diffusion de gaz correspondante. La couche de catalyseur peut également être appelée couche catalytique ou couche active. 20 Les deux électrodes sont séparées par la membrane électrolytique. Le catalyseur, d'au moins une des couches de catalyseur, est à base de platine. Par à base de platine, on entend que la couche de catalyseur comporte au 25 moins du platine et, plus particulièrement, au moins 40% massique de platine. La couche de catalyseur peut être constituée de platine ou être formée de platine et d'au moins un autre élément. Par exemple, la couche de catalyseur peut être formée de platine et de cobalt. Elle pourrait aussi comprendre du ruthénium, du rhodium ou tout autre métal du 30 groupe du platine. Avantageusement, les deux couches de catalyseur sont à base de platine. Comme représenté sur le schéma-bloc de la figure 1, le procédé de récupération du platine, présent dans un assemblage membrane-électrode, comprend les étapes successives suivantes : - séparer la membrane électrolyte polymère de la première électrode et de la seconde électrode de manière à rendre accessible les couches de catalyseur, - soumettre au moins les couches de catalyseur à une lixiviation de manière à dissoudre au moins une partie du platine, la lixiviation étant réalisée avec une solution acide ayant une concentration en acide inférieure ou égale à lmol/L. La membrane électrolyte polymère est dissociée, séparée de la première électrode et de la seconde électrode de manière à rendre accessible les 15 couches de catalyseur. La membrane est, préférentiellement, séparée des première et seconde électrodes par immersion, de l'assemblage membrane-électrode, dans un mélange eau/alcool. 20 Préférentiellement, le mélange eau/alcool est un mélange eau/éthanol, ayant pour rapport volumique 50/50. Le contact entre la solution eau/éthanol et l'AME provoque le gonflement de la membrane. Les liaisons entre les couches de catalyseur et la membrane sont 25 rompues. Les électrodes sont séparées de la membrane : on obtient, d'une part, la membrane, et, d'autre part, deux ensembles formés chacun d'une couche de diffusion et d'une couche catalytique. Préférentiellement, la séparation de la membrane des électrodes, par 30 immersion, dans un mélange eau/éthanol, est réalisée à une température comprise entre 10°C et 40°C, et encore plus préférentiellement, entre 15°C et 30°C. L'étape de séparation est, préférentiellement, réalisée à pression ambiante, i.e. à une pression de l'ordre de 1bar. De manière alternative, la séparation peut être réalisée au moyen d'un abrasif mais il est plus difficile d'obtenir une séparation totale ce qui limite le taux de récupération de la membrane. La membrane peut ensuite être valorisée. La membrane électrolyte polymère est, par exemple, à base de polymère perfluoré sulfoné de type Nafion0. Après l'étape de séparation de l'AME, le procédé de valorisation du platine comporte une étape dans laquelle au moins les couches de catalyseur sont soumises à une lixiviation, de manière à dissoudre au moins une partie du platine. Avantageusement, au moins 75% du platine présent dans les couches de catalyseur est dissous. Par au moins les couches de catalyseur, on entend que l'on peut lixivier soit uniquement les couches de catalyseur soit directement les électrodes, formées d'une couche de diffusion et d'une couche catalytique. Dans le premier cas, et comme représenté à la figure 1, le procédé comporte en 25 plus, une étape permettant de séparer les couches de diffusion des couches de catalyseur, avant l'étape de lixiviation. Préférentiellement, les couches de catalyseur sont séparées des couches de diffusion de gaz par broyage, de manière à obtenir un catalyseur sous la forme 30 d'une poudre. Le broyage peut être réalisé grâce à un broyeur à boulets, permettant d'exercer une action mécanique forte sur les électrodes afin de désolidariser la couche catalytique de la couche de diffusion de gaz. La lixiviation d'une poudre par rapport à une couche mince permettra, avantageusement, d'augmenter la surface de contact entre la solution de lixiviation et le catalyseur et d'obtenir un meilleur rendement de lixiviation. Le rendement de lixiviation correspond au rapport entre la masse de platine initialement introduite, au début de l'étape de lixiviation, et la masse de platine extraite de la solution. Au moins les couches de catalyseurs sont lixiviées avec une solution, dite de lixiviation, ayant une concentration en acide inférieure ou égale à lmol/L. L'utilisation de solutions faiblement concentrées en acide permet de limiter leur dégradation dans le temps. Plusieurs assemblages membrane-électrode peuvent être traités consécutivement dans une même solution. L'utilisation d'une solution diluée permet de réduire les coûts de valorisation des AME et de limiter les coûts liés au traitement des déchets industriels. Par solution diluée, on entend, par exemple, une solution diluée au moins 5 fois. Avantageusement, la solution est diluée de 10 à 20 fois. Préférentiellement, la solution de lixiviation est un mélange d'eau et de HNO3/HCI. Cette solution est obtenue par dilution d'une solution mère concentrée de HNO3/HCI. La solution mère de HNO3/HCI a pour rapport volumique 1/X avec X allant de 2 30 à 4. Le mélange HNO3/HCI est également appelé eau régale. Avantageusement, X est égal à 3. Cette solution mère a été diluée de 10 à 20 fois, ce qui permet de travailler avec des solutions de HNO3/HCI présentant des concentrations inférieures ou égales à 1mol/L. L'eau utilisée est, avantageusement, de l'eau dé-ionisée ou distillée. L'utilisation d'une solution de HNO3/HCI, faiblement concentrée, permet de limiter le dégagement indésirable de NOx, lié au mélange de HCI et HNO3, qui a un impact environnemental fort et dont la gestion des déchets entraine des couts élevés pour les industriels. Lors de la lixiviation, pour limiter le dégagement de vapeur, un condenseur peut être placé au-dessus d'un ballon contenant la solution de lixiviation et le catalyseur. La partie de la fraction vaporisée est condensée et renvoyée dans le ballon. La lixiviation est réalisée sous reflux. La solution de lixiviation est, avantageusement, homogénéisée par agitation, par exemple au moyen d'un barreau magnétique. Les points du graphique de la figure 2 représentent les rendements de lixiviation obtenus en faisant varier différents paramètres : - les points A correspondent à un rapport solide/liquide de 5%, la température est celle du reflux, - les points B correspondent à un rapport solide/liquide de 0,3%, la température est celle du reflux, - les points C correspondent à un rapport solide/liquide de 5%, la température est de 90°C, - les points D correspondent à un rapport solide/liquide de 5%, la température est 70°C. Chaque rapport solide/liquide correspond au taux de charge, ce qui représente le rapport entre la masse de solide contenant le platine sur la masse de solution lixiviante. 3 0 2 6 1 1 0 11 Dans chaque cas, la lixiviation a duré une nuit. Préférentiellement, la lixiviation est réalisée à une température comprise entre 70°C et 90°C. Par comprise entre, on entend que les bornes de température 5 sont incluses : la température peut aller de 70°C à 90°C. Préférentiellement, la lixiviation est réalisée pendant une durée comprise entre lh et 7h. Encore plus préférentiellement, la température est de 90°C et la durée de traitement de 3h. 10 Préférentiellement, le pH de la solution de lixiviation est maintenu à un pH inférieur ou égal à 0,2. La demanderesse a constaté qu'un tel pH permettait d'assurer un rendement de lixiviation supérieur à 80%, voire supérieur à 90%. 15 Le pH de la solution est, avantageusement, mesuré en continu ou à intervalle régulier au moyen d'un pH-mètre. La solution est asservie en pH, par exemple, par ajout de HNO3/HCI quand le pH remonte au-dessus de 0,2. 20 Préférentiellement, la quantité de platine, soumise à l'étape de lixiviation, est inférieure à 25g par mole d'acide. La demanderesse a constaté qu'au-dessus de 25g de platine par mole d'acide, le rendement de lixiviation chute de façon significative (figure 3). La quantité de platine correspond à la quantité de platine introduite au début de 25 l'étape de lixiviation. Cette quantité de platine peut être estimée en fonction de données théoriques fournies par le fabricant de catalyseur ou par le concepteur d'assemblage membrane électrode (AM E). Dans le cas où seules les couches catalytiques sont soumises à l'étape de 30 lixiviation, la quantité de solvant est adaptée au volume de catalyseur, et plus particulièrement, au volume de poudre traitée. Durant l'étape de lixiviation, le rapport volumique catalyseur/solution de lixiviation est compris entre 2,5 et 10. Dans le cas où, les électrodes, i.e. à la fois les couches catalytiques et les couches de diffusion, sont soumises à l'étape de lixiviation, les électrodes seront avantageusement, traitées les unes après les autres dans la même solution, pour limiter la quantité de solvant et permettre d'avoir une solution finale ayant une concentration supérieure ou égale à 20g/L. Ce procédé permet, avantageusement, de pouvoir traiter de grandes surfaces d'assemblages membrane-électrode, avec une faible quantité de solution, sans passer par une étape délicate et contraignante de séparation couche de diffusion/couche catalytique. De plus, le lixiviat obtenu présente de fortes concentrations en platine. Le lixiviat, issu de l'étape de lixiviation, présente une concentration en platine supérieure ou égale à 20g/L. Préférentiellement, le lixiviat est ensuite filtré. La filtration est, par exemple, réalisée par filtration papier. Cela permet de filtrer d'éventuels résidus carbonés de la solution. Les résidus, qui peuvent contenir des fragments de platine, seront conservés pour être traités ultérieurement. Du chlorure d'ammoniaque et/ou de l'ammoniac est ajouté au lixiviat, après l'étape de filtration, de manière à faire précipiter le platine dissous sous la forme de (NH4)2PtC16. Préférentiellement, pendant l'étape de précipitation, le pH est maintenu à un pH supérieur à 7. De la soude peut être utilisée pour ajuster le pH. Préférentiellement, pendant l'étape de précipitation, la température est inférieure ou égale à 20°C. Une faible température permet, avantageusement, de limiter la solubilité du sel dans la solution et de favoriser la précipitation dudit sel. Le précipité peut être, avantageusement, récupéré par filtration. Le précipité de (NH4)2PtC16 est, ensuite, calciné à une température supérieure à 500°C pour récupérer le platine sous une forme métallique. Le platine peut servir à la synthèse d'une nouvelle couche catalytique pour une lo PEMFC. Selon un mode de réalisation particulier, le catalyseur peut contenir, en plus du platine, d'autres métaux de transition et/ou d'autres métaux du groupe du platine (MGP). Ces éléments présentent également un intérêt économique à 15 être recyclé. La solution de lixiviation utilisée dans le procédé permet, avantageusement, de dissoudre ces métaux en même temps que le platine. Par exemple, la couche catalytique peut également comprendre du cobalt. 20 Dans ce cas, après l'étape de lixiviation de la soude est ajoutée, au lixiviat, pour faire précipiter le cobalt. Le cobalt peut alors être séparé du platine dissous en solution par filtration. Différentes étapes du procédé, décrit ci-dessus, peuvent générer des eaux de 25 lavage et/ou des résidus faiblement concentrés en platine. Ces résidus sont, par exemple, issus de l'étape de lixiviation. La membrane peut également être soumise à une étape de lixiviation en vue de récupérer le platine qui aurait pu migrer au sein de la membrane. 30 Selon un mode de réalisation particulier, le platine est, avantageusement, récupéré dans tous les déchets, rebuts issus du démantèlement de la PEMFC. Au moins une étape dite de concentration est mise en oeuvre pour favoriser cette récupération. L'étape de concentration permet de concentrer et/ou d'extraire et de concentrer le platine contenu dans les rebuts du procédé. L'étape de concentration est réalisée au moyen d'une résine échangeuse d'ions. La résine échangeuse d'ions est, avantageusement, une résine échangeuse d'ions anioniques. Ce type de résine permet d'adsorber le platine présent en solution (Journal of Hazardous Materials 192 (2011) 1155-1160; Hydrometallurgy 113-114 (2012) 200-204; Hydrometallurgy 100 (2010) 161-167). Le platine peut alors être récupéré, par exemple par précipitation, et valorisé. Le procédé de récupération, de valorisation du platine va maintenant être décrit au moyen des exemples ci-dessous donnés à titre illustratif et non limitatif. Le procédé a été utilisé pour traiter cinq assemblages membrane-électrode 20 contenant 120 mg de platine chacun, avec une concentration de platine de 0.6 mg/cm2. Les membranes sont des membranes en Nafion0. Les AME sont plongés dans une solution eau/éthanol, ayant pour rapport volumique 50/50, afin de séparer la membrane de la couche de diffusion et du 25 catalyseur. Dans un ballon de 50mL, une solution contenant 21.6mL H20, 1.8mL HCI (37%), et 0.6mL HNO3 (69.5%) a été préparée. Les AME sont introduites dans le ballon sous la forme de pastille de 1cm2 environ. 60 pastilles sont ainsi 30 introduites dans le ballon. L'ensemble est ensuite porté à 90°C sous agitation durant 6h. Afin de limiter le dégagement de vapeur, un condenseur est placé au-dessus du ballon durant la totalité de l'expérience. Au bout de 6 heures, les pastilles sont extraites de la solution puis rincées avec 5 50mL d'eau. Les eaux de rinçage sont conservées afin d'être traitées ultérieurement. Une nouvelle série de 60 pastilles est alors introduite dans le ballon. Pour traiter l'ensemble des AME, ce cycle est reproduit 17 fois. Au final, une solution de couleur orange, ayant une concentration en platine de 23g/L, est 10 obtenue. Ceci représente environ 92% du platine initialement présent dans les AME. A la solution contenant le platine dissous, 8.6 mL de NH4OH et 5.5g de NH4CI sont ajoutés à température ambiante, ce qui conduit à la formation d'un 15 précipité de (NH4)2PtC16. Ce précipité étant soluble, seule une partie du sel peut être récupérée. La valeur de solubilité du sel étant de 3gpt/L, cette étape conduit à la récupération de 87% du platine contenu dans la solution. Le précipité est, ensuite, filtré avec un papier filtre. Le spectre, obtenu par 20 diffraction des rayons dudit précipité après filtration, confirme que le précipité est du (NH4)2PtC16 (figure 4). Le précipité filtré est, ensuite, calciné à 500°C durant 1 heure pour obtenir du platine. Le spectre, obtenu par diffraction des rayons du précipité après 25 calcination, confirme que le produit obtenu est du platine métallique (figure 5). La solution filtrée est conservée pour être ultérieurement soumise à une étape de concentration grâce à une résine échangeuse d'ions. Sur les 600 mg de platine, contenu initialement, dans les 5 AME, 480mg ont été récupéré sous forme de platine métallique, ce qui représente 80% de la masse initiale. Afin de valoriser au maximum le platine, les eaux de lavage et/ou les résidus faiblement concentrés en platine sont soumis à une étape dite de concentration. Les eaux de rinçage et la solution filtrée contiennent encore 120mg de platine dans un volume de solution d'environ 800m L. Compte tenu de la solubilité du sel (NH4)2PtC16, il est nécessaire de concentrer cette solution avant d'effectuer une nouvelle étape de précipitation. L'étape de concentration est réalisée grâce à des résines échangeuses d'ions anioniques du type Dowex 1X4. Les solutions faiblement concentrées sont introduites dans une colonne contenant la résine. Le débit de passage de la solution est réglé au moyen d'un robinet. Le débit est régulé de manière à ce que la solution s'écoule lentement à travers la résine pour maximiser le temps de contact entre la résine et la solution. A titre d'exemple, le débit utilisé peut être égal à 1OOml/h avec un temps de contact entre la résine et la solution qui peut être égal à 30 secondes. L'absorption du platine dans la résine est ainsi facilitée. Cette étape permet de fixer la totalité du platine sur la résine. La quantité de résine est ajustée en fonction de la quantité de platine à récupérer. Dans le cas de la résine de type Dowex 1X4, le chargement maximal est de 227mg de Pt par gramme de résine. Cette valeur a été déterminée à partir du modèle de cinétiques de pseudo second ordre (PSO) qui permet d'évaluer, notamment, la constante de vitesse et le chargement maximal de la résine (Process Biochemistry 34 (1999) 451-465). Pour récupérer les 120mg de platine contenu dans les eaux de rinçage, seul 0.6g de résine sont nécessaires. Une fois le platine absorbé, il est élue à partir d'une solution contenant 0.5M de thiourée et 0.1M de HCI. Ce mélange permet d'extraire 60% du platine fixé dans la résine avec une concentration de 10g/L. Un nouveau cycle de précipitation est réalisé, ce qui permet de récupérer 57mg de platine supplémentaire et de porter le rendement global de récupération à près de 90%. Ce procédé permet de valoriser, recycler le platine présent dans d'anciennes piles à combustible et/ou dans des rebuts de production de piles à combustible. Le procédé de valorisation du platine permet de s'affranchir d'une étape de traitement thermique à des températures supérieures à 1000°C ou inférieures à 0°C. En particulier, le procédé de valorisation permet de s'affranchir de l'étape de pyrométallurgie, classiquement utilisée, et de récupérer le platine contenu dans le catalyseur des piles sans altérer les autres constituants du coeur de pile comme la membrane. Les autres constituants des PEMFC peuvent également être valorisés. Le procédé est, avantageusement, également dépourvu d'une étape de séparation par centrifugation des différents éléments constitutifs de la pile à 20 combustible. L'apport en énergie extérieure, pour mener à bien le procédé, et l'apport de réactif par rapport à la quantité de catalyseur à extraire sont considérablement minimisés. L'impact environnemental est, avantageusement, fortement limité en utilisant 25 des solutions acides diluées. Le procédé permet également le traitement des solutions faiblement chargées en platine afin d'améliorer le rendement global de récupération. Le rendement global du procédé atteint un rendement de récupération de près de 90%. Le procédé permet également de valoriser les métaux de transition qui peuvent 30 être également contenu dans la couche catalytique. REVENDICATIONS1. Procédé de récupération du platine présent dans un assemblage membrane-électrode, l'assemblage membrane-électrode étant formé d'une membrane électrolyte polymère munie d'une première face et d'une seconde face, la première face étant recouverte d'une première électrode formée d'une première couche de catalyseur et d'une première couche de diffusion de gaz, la seconde face étant recouverte d'une seconde électrode formée d'une seconde couche de catalyseur et d'une seconde couche de diffusion de gaz, chaque couche de catalyseur étant interposée entre la membrane et la couche de diffusion de gaz correspondante, le catalyseur, d'au moins une des couches de catalyseur, étant à base de platine, ledit procédé comprenant les étapes successives suivantes : - séparer la membrane électrolyte polymère de la première électrode et de la seconde électrode de manière à rendre accessible les couches de catalyseur, - soumettre au moins les couches de catalyseur à une lixiviation de manière à dissoudre au moins une partie du platine, la lixiviation étant réalisée avec une solution acide ayant une concentration en acide inférieure ou égale à lmol/L. 2. Procédé selon la revendication 1, caractérisé en ce que le pH de la solution de lixiviation est maintenu à un pH inférieur ou égal à 0,2. 3. Procédé selon l'une des revendications 1 et 2, caractérisée en ce que la solution de lixiviation est un mélange d'eau et de HNO3/HCI. 4. Procédé selon l'une quelconque des revendications 1 à 3, caractérisé en ce que la quantité de platine, soumise à l'étape de lixiviation est inférieure à 25g par mole d'acide. 5. Procédé selon l'une quelconque des revendications 1 à 4, caractérisé en ce que la lixiviation est réalisée à une température comprise entre 70°C et 90°C. 6. Procédé selon l'une quelconque des revendications 1 à 5, caractérisé en ce que la lixiviation est réalisée pendant une durée comprise entre lh et 7h. 7. Procédé selon l'une quelconque des revendications 1 à 6, caractérisé en ce que l'étape de séparation de la membrane électrolyte polymère de la première électrode et de la seconde électrode, est réalisée à une température 15 comprise entre 10°C et 40°C. 8. Procédé selon l'une quelconque des revendications 1 à 7, caractérisé en ce que la membrane est séparée des première et seconde électrodes par 20 immersion, de l'assemblage membrane-électrode, dans un mélange eau/alcool. 9. Procédé selon la revendication 8, caractérisé en ce que le mélange eau/alcool est un mélange eau/éthanol, ayant pour rapport volumique 50/50. 25 10. Procédé selon l'une quelconque des revendications 1 à 9, caractérisé en ce que, avant l'étape de lixiviation, les couches de catalyseurs sont séparées des couches de diffusion de gaz. 11. Procédé selon la revendication 10, caractérisé en ce que les couches de 30 catalyseurs sont séparées des couches de diffusion de gaz par broyage, de manière à obtenir un catalyseur sous la forme d'une poudre. 302 6 1 10 20 12. Procédé selon l'une des revendications 10 et 11, caractérisé en ce que, durant l'étape de lixiviation, le rapport volumique catalyseur/solution de lixiviation est compris entre 2,5 et 10. 5 13. Procédé selon l'une quelconque des revendications 1 à 12, caractérisé en ce que, le lixiviat, issu de l'étape de lixiviation, est filtré. 14. Procédé selon la revendication 13, caractérisé en ce que du chlorure 10 d'ammoniaque ou de l'ammoniac est ajouté au lixiviat, après l'étape de filtration, de manière à faire précipiter le platine dissous sous la forme de (NH4)2PtC16. 15. Procédé selon la revendication 14, caractérisé en ce que, pendant l'étape de précipitation, le pH est maintenu à un pH supérieur à 7. 16. Procédé selon l'une des revendications 14 et 15, caractérisé en ce que, pendant l'étape de précipitation, la température est inférieure ou égale à 20°C. 17. Procédé selon l'une quelconque des revendications 14 à 16, caractérisé en ce que le précipité de (NH4)2PtC16 est calciné à une température supérieure à 500°C pour récupérer le platine sous une forme métallique. 18. Procédé selon l'une quelconque des revendications 1 à 17, caractérisé en ce que le procédé comporte au moins une étape de concentration, permettant de concentrer une solution en platine, au moyen d'une résine échangeuse d'ions. 19. Procédé selon l'une quelconque des revendications 1 à 18, caractérisé en ce que le catalyseur comprend du cobalt et en ce que de la soude est ajoutée au lixiviat, issu de l'étape de lixiviation, pour faire précipiter le colbalt.